(57)【要約】【課題】耐クラック性に優れ、しかも絶縁性、安定性、耐熱性に優れた高いＴｇのエポキシ樹脂組成物、及びこのエポキシ樹脂組成物を用いて絶縁処理された電気電子部品を提供する。【解決手段】本発明にかかるエポキシ樹脂組成物は、（ａ）エポキシ樹脂、（ｂ）酸無水物、（ｃ）溶融シリカ、（ｄ）塩基性ｐＨ調整剤及び（ｅ）硬化促進剤を含有してなるものであり、このエポキシ樹脂組成物を用いて絶縁処理して電気電子部品を製造することができる。【選択図】なし【特許請求の範囲】
【請求項１】
（ａ）エポキシ樹脂、（ｂ）酸無水物、（ｃ）溶融シリカ、（ｄ）塩基性ｐＨ調整剤及び（ｅ）硬化促進剤を含有してなるエポキシ樹脂組成物。
【請求項２】
（ｄ）塩基性ｐＨ調整剤が、水に分散又は溶解させた時に塩基性を有する無機充填剤を含む請求項１記載のエポキシ樹脂組成物。
【請求項３】
（ｃ）溶融シリカ及び（ｄ）塩基性ｐＨ調整剤の総和が、水に分散させた際のｐＨの値が、塩基性を示す請求項１または２記載のエポキシ樹脂組成物。
【請求項４】
（ｄ）塩基性ｐＨ調整剤が、ワラストナイトである請求項１ないし３のいずれか一つに記載のエポキシ樹脂組成物。
【請求項５】
請求項１ないし請求項４のいずれか一つに記載のエポキシ樹脂組成物で絶縁処理された電気電子部品。
【発明の詳細な説明】
【技術分野】
【０００１】
本発明は、電気電子部品の絶縁処理に好適なエポキシ樹脂組成物及びこれらを用いた電気電子部品に関する。
【背景技術】
【０００２】
従来、エポキシ樹脂組成物は、優れた電気特性、機械特性、耐クラック性及び絶縁性を有するために、電気絶縁用、特に絶縁保護、高電圧特性（耐アーク性、耐トラッキング性）、耐クラック性等の向上を目的として、例えば、酸無水物硬化型エポキシ樹脂や、アミン系硬化型エポキシ樹脂に充填剤および難燃剤等を含んだエポキシ樹脂組成物が用いられている。耐クラック性を向上させる手段として、フィラーの高充填化による線膨張の低減などが図られている。高電圧電気機器等や注型材、充填剤として用いるフィラーとしては、その電気的な絶縁性、安価に入手可能等の理由から、特許文献１〜２に示すようにシリカが一般に好適に用いられており、また、特許文献３に示す様な、より線膨張の小さい溶融シリカの適用が提案されている。一方、溶融シリカをエポキシ樹脂中に高充填すると経時で粘度が著しく上昇するなどの課題があった。また、特許文献４に示す様な、かとう性を出すことでクラック改善の手法が提案されているが、ガラス転移点の低下や線膨張係数の増加などの課題があり、更にはエポキシ組成物を注型する際のハンドリング性や価格的な課題があるため、特に高電圧電気機器等や注型材として用いる場合に適用が難しい状況にある。
【０００３】
【特許文献１】特開平６−２４８０５９号公報
【特許文献２】特開平２−２６３８５８号公報
【特許文献３】特開２００４−２１０９０１号公報
【特許文献４】特許第２９１１１５７号公報
【発明の開示】
【発明が解決しようとする課題】
【０００４】
機器の信頼性向上に伴う更なるクラック性向上の要求に対し、特に高電圧電気機器における耐電圧を要求される注型材料として、従来のエポキシ樹脂組成物では不充分で、耐電圧、粘度などの安定性、クラックなどの問題が発生しており、特性バランスを向上したエポキシ組成物が要求されるようになってきている。さらに、近年電気機器の小型軽量化に伴い、モールド部分に掛かる電気的負荷が大きくなってきており、高負荷時に発生する熱に耐えうる性能が要求され、高Ｔｇ化が求められるようになってきている。
【０００５】
本発明は、このような従来技術の問題を解決し、耐クラック性に優れ、しかも絶縁性、安定性、耐熱性に優れた高いＴｇのエポキシ樹脂組成物及びこのエポキシ樹脂組成物を用いて絶縁処理された電気電子部品を提供するものである。
【課題を解決するための手段】
【０００６】
上述した課題を解決するための本発明の第１の発明は、（ａ）エポキシ樹脂、（ｂ）酸無水物、（ｃ）溶融シリカ、（ｄ）塩基性ｐＨ調整剤及び（ｅ）硬化促進剤を含有してなるエポキシ樹脂組成物に関する。
【０００７】
また第２の発明は、（ｄ）塩基性ｐＨ調整剤が、水に分散又は溶解させた時に塩基性を有する無機充填剤を含むエポキシ樹脂組成物に関する。
【０００８】
また第３の発明は、（ｃ）溶融シリカ及び（ｄ）塩基性ｐＨ調整剤の総和が、水に分散させた際のｐＨの値が、塩基性を示すエポキシ樹脂組成物に関する。
【０００９】
また第４の発明は、（ｄ）塩基性ｐＨ調整剤が、ワラストナイトであるエポキシ樹脂組成物に関する。
【００１０】
さらに第５の発明は前記第１〜４のいずれか一つの発明のエポキシ樹脂組成物を用いて絶縁処理された電気電子部品に関する。
【発明の効果】
【００１１】
第１の発明におけるエポキシ組成物は、耐クラック性に優れ、安定性及び耐熱性に優れる。第２の発明におけるエポキシ組成物は、さらに耐クラック性に優れ、安定性及び耐熱性に優れる。第３の発明におけるエポキシ組成物は第１の発明おけるエポキシ組成物の効果を奏し、さらに絶縁性を向上させる。第４の発明におけるエポキシ組成物は、第１の発明又は第３の発明におけるエポキシ組成物の効果を奏し、より安定性が向上する。
【発明を実施するための最良の形態】
【００１２】
以下、この発明につき実施形態及び実施例について詳細に説明する。なお、この実施形態及び実施例によりこの発明が限定されるものではない。また、下記実施形態及び実施例における構成要素には、当業者が容易に想定できるもの、あるいは実質的に同一のものが含まれる。
本発明に係るエポキシ樹脂組成物は、（ａ）エポキシ樹脂、（ｂ）酸無水物、（ｃ）溶融シリカ、（ｄ）塩基性ｐＨ調整剤及び（ｅ）硬化促進剤を含有してなるものである。
【００１３】
本発明のエポキシ樹脂組成物に含まれる（ａ）エポキシ樹脂としては、１分子中に少なくとも２個のエポキシ基を有する化合物が用いられるが、エポキシ当量が１００〜４０００のものが好ましく、エポキシ当量が１５０〜１０００のものがより好ましく、エポキシ当量が１７０〜５００のものが特に好ましい。
【００１４】
（ａ）エポキシ樹脂としては、例えばビスフェノールＡ型エポキシ樹脂、ビスフェノールＦ型エポキシ樹脂、ビスフェノールＡＤ型エポキシ樹脂、１，４−ブタンジオール、１，６−ヘキサンジオール、ポリエチレングリコール、ポリプロピレングリコール、トリメチロールプロパン等の多価アルコールのポリグリシジルエーテル、フタル酸、テトラヒドロフタル酸、ヘキサヒドロフタル酸、セバチン酸、ドデカンニ酸等のポリカルボン酸のポリグリシジルエステル、ポリブタジエンのポリエポキシ化物などが用いられる。これらの樹脂としては、特に制限はないが、常温で液状のものが好ましく、市販品としてはエピコート８２８（油化シェルエポキシ株式会社製：商品名）、ＧＹ−２６０（チバガイギー社製：商品名）、ＤＥＲ−３３１（ダウケミカル日本株式会社製：商品名）などが挙げられる。これらは併用して用いることができる。
【００１５】
また、（ａ）エポキシ樹脂としては、フェノールノボラック型やクレゾールノボラック型等のエポキシ樹脂、テトラグリシジル化合物等の３官能以上のエポキシ化合物と併用することができ、更にはポリエチレングリコールグリシジルエーテル、ブタンジオールジグリシジルエーテル等の反応性希釈剤となる低分子量エポキシ樹脂も熱特性の許容される範囲で併用することができる。
【００１６】
また、本発明に用いる（ａ）エポキシ樹脂としては、１分子中にエポキシ基を１個だけ有するエポキシ化合物を含んでいてもよい。このようなエポキシ化合物は、エポキシ樹脂全量に対して０〜４０重量％の範囲で使用することが好ましく、０〜２０重量％の範囲で使用することがより好ましい。このようなエポキシ化合物としては、ｎ−ブチルグリシジルエーテル、フェニルグリシジルエーテル、ジブロモフェニルグリシジルエーテル、ジブロモクレジルグリシジルエーテル等がある。また、３，４−エポキシシクロヘキシルメチル（３，４−エポキシシクロヘキサン）カルボキシレート等の脂環式エポキシ化合物を使用することもできる。
【００１７】
本発明に用いられる（ｂ）酸無水物としては、例えばメチルテトラヒドロ無水フタル酸、メチルヘキサビドロ無水フタル酸、無水ワタル酸、ヘキサヒドロ無水フタル酸、エンドメチレンテトラヒドロ無水フクル酸、ドデセニル無水コハク酸、オクテニル無水コハク酸、ポリアゼライン酸ポリ無水物などが挙げられる。
【００１８】
（ｂ）酸無水物の使用量は、エポキシ樹脂に含まれるエポキシ基１当量当たり、０．３〜３．０モルが好ましく、０．５〜２．０モルがより好ましく、０．６〜１．３モルの範囲が特に好ましい。
【００１９】
本発明のエポキシ樹脂組成物は、イミダゾール及びその誘導体を含んでいてもよく、イミダゾール及びその誘導体は（ｅ）硬化促進剤として作用する。ここでいうイミダゾール及びその誘導体とは、例えば２−エチルー４−メチルイミダゾール、１−シアノエチルー４−メチルイミダゾール、１−ベンジルー２−エチルイミダゾール等が挙げられる。イミダゾール及びその誘導体の添加量は、酸無水物１００重量部当たり０．０３〜２．０重量部が好ましく、０．０５〜１．０重量部が更に好ましい。イミダゾール及びその誘導体が０．０３重量部未満の場合、硬化性が低下する傾向にあり、２重量部を超える場合、充分なポットライフが得られない傾向にある。
また、（ｅ）硬化促進剤として、例えば４級アンモニウム塩やホスホニウム塩等のオニウム塩、トリスジメチルアミノメチルフェノール等の第３級アミン類などを併用することができる。
（ｅ）硬化促進剤の使用量は、イミダゾール及びその誘導体の添加量とは別に、酸無水物１００重量部当たり０．０〜４．０重量部が好ましく、０．０〜３．０重量部がより好ましく、０．０〜２．０重量部が特に好ましい。
【００２０】
また、本発明に用いられるエポキシ樹脂組成物には、（ｃ）溶融シリカを含む。（ｃ）溶融シリカの使用量は、エポキシ樹脂１００重量部に対して１２０〜３００重量部が好ましく、１５０〜２５０重量部がより好ましく、１７０〜２００重量部が特に好ましい。
【００２１】
また、本発明に用いられるエポキシ樹脂組成物には、無機充填剤を併用することができる。充填剤としては、結晶シリカ、タルク、炭酸カルシウム、クレー等が挙げられる。無機充填剤の溶融シリカを含む総使用量は、エポキシ樹脂１００重量部に対して１２０〜３００重量部が好ましく、１５０〜２５０重量部がより好ましく、１７０〜２００重量部が特に好ましい。無機充填剤の量がエポキシ樹脂１００重量部に対して１２０重量部未満であると、線膨張係数の増加や、ガラス移転点の低下、樹脂組成物の耐クラック性が低下し易くなる。また、全充填剤量がエポキシ樹脂１００重量部に対して３００重量部を超えると粘度が高くなり作業性が劣る傾向にある。
【００２２】
本発明のエポキシ樹脂組成物には、必要に応じてさらに、ベンガラ、酸化第２鉄、カーボン、チタンホワイト等の着色剤を添加することができる。
【００２３】
また、本発明のエポキシ樹脂組成物は、（ｄ）塩基性のｐＨ調整剤を含む。
ここで（ｄ）ｐＨ調整剤とは、水に分散又は溶解させた時に塩基性を示す化合物であり、塩基性で緩衝作用を与える塩類も含む。より高い絶縁性を維持させるために、（ｄ）ｐＨ調整剤としては水に分散又は溶解させた時に塩基性（７＜ｐＨ≦１４）を示す無機充填材（以下「塩基性フィラー」と略す）が好ましい。この塩基性フィラーとしては、例えば、ワラストナイト（ケイ酸カルシウム）、タルク（ケイ酸マグネシウム）、水酸化アルミニウム、炭酸マグネシウム、炭酸カルシウム等が挙げられる。
これらｐＨ調整剤の含有量は、溶融シリカを含む無機充填剤及び塩基性ｐＨ調整剤の総和のｐＨが塩基性となる量であることが好ましい。
また、前記塩基性フィラーの場合、溶融シリカ１００重量部に対し、０．０１〜１０重量部が好ましく、０．１〜５重量部がより好ましい。０．０１重量部未満の場合、ｐＨの調整効果が出にくく、安定性に劣る傾向にあり、１０．０重量部を超える場合、電気絶縁性が低下する傾向にある。
【００２４】
この（ｄ）塩基性のｐＨ調剤を、（ｃ）溶融シリカを含む（ａ）エポキシ樹脂に添加することで塩基性とし、この結果、時間の経過に伴う増粘を防止することができ、安定性が良好なエポキシ樹脂組成物を提供することとなる。
【００２５】
また、必要に応じてシラン系、アルミ系あるいはチタン系等のカップリング剤を添加する事ができる。シランカップリング剤としては、例えばγ−メタクリルオキシプロピルトリメトキシシラン、γ−アミノプロピルトリエトキシシラン、γ−アミノプロピルトリメトキシシラン、イミダゾリンシラン、Ｎ−アミノエチルアミノプロピルトリメトキシシラン、Ｎ−フェニル−γ−アミノプロピルトリメトキシシラン、Ｎ−β−（Ｎ−ビニルベンジルアミノエチル）−γ−アミノプロピルトリメトキシシラン塩酸塩、Ｎ−３−（４−（３−アミノプロポキシ）ブトキシ）プロピル−３−アミノプロピルトリメトキシシラン、トリアジンシラン等のアミノシラン類γ−グリシドキシプロピルトリメトキシシラン、４−グリシジルブチルトリメトキシシラン、γ−グリシドキシプロピルメチルジエトキシシラン、β−（３，４−エポキシシクロヘキシル）エチルトリメトキシシラン等のエポキシシラン類、γ−クロロプロピルトリメトキシシラン等のクロルシラン類、ビニルトリメトキシシラン、ビニルトリエトキシシラン等のビニルシラン類等が、また、チタネートカップリング剤としては、イソプロピルトリイソステアロイルチタネート、イソプロピルトリス（ジオクチルバイロフォスフエト）チタネート、イソプロピルトリ（Ｎ−アミノエチルアミノエチル）チタネート、イソプロピルトリデシルベンゼンスルホニルチタネート等が挙げられる。また、アルミネートカップリング剤としては、アセトアルコキシアルミニウムジイソプロピレート等が挙げられ、フィラーの濡れ性、粘度、電気特性等から選定される。これらは１種又は２種以上を併用してもよい。その使用量は、エポキシ樹脂成分１００重量部当たり０．１〜５．０重量部が好ましく、より好ましくは０．３〜３．０重量部である。０．１重量部未満の場合、接着性が低下する傾向があり、５．０重量部を超える場合、Ｔｇが低下する傾向にある。
【００２６】
また、本発明のエポキシ樹脂組成物には、必要に応じてシリコーン系消泡剤、モノグリシジルエーテル、ジグリシジルエーテル等のエポキシ反応性希釈剤などを配合することができる。
【実施例】
【００２７】
次に、本発明を実施例によりさらに具体的に説明するが、本発明はこれによって制限されるものではない。また、諸特性の評価は、以下の方法で行った。
（１）耐クラック性：直径６０ｍｍの金属シャーレに１／２インチの鉄製スプリングワッシャーをセットし、エポキシ樹脂組成物をワッシャーの上端まで注入、硬化して試験片とした。その後、金属シャーレをはずし、ＪＩＳ  Ｃ  ２１０５のヒートサイクル条件（表１に示す）に従ってヒートサイクル試験を行い、クラックの発生状況を観察し、クラックが発生するサイクル数で示した。
【００２８】
（２）耐電圧特性：図１は、試験片を示す正面図である。図１のように針電極（両面セルマチ針「４０ＰＩＮ」：（株）ミササ製）１１と対抗電極１２のギャップが２ｍｍとなるように固定し、全体をエポキシ樹脂組成物の注型剤１３で封止処理したものを試験片とする。
次に２５℃の油槽中で、この試験片の針電極部分に２９ＫＶ交流電圧を印加し、電極間にはさまれたエポキシ樹脂硬化物の絶縁破壊時間を評価した。
【００２９】
（３）ｐＨ：３００ｃｃのガラスビンにイオン交換水１３０ｇおよび各種充填剤及びｐＨ調整材を２６ｇになるように投入し、８５℃に保持した水槽に放置した状態で３０分間攪拌する。２５℃に冷却後、イオン交換水および各種充填剤の混合懸濁液にｐＨメーター（株式会社堀場製作所社製）のセンサー部分を入れｐＨ値を測定した。
【００３０】
（４）安定性：主材の６０℃における粘度と、１２０℃２４時間放置後の６０℃における主材粘度についてＢＨ型粘度計を用い測定した。
【００３１】
（実施例１）
（エポキシ樹脂（Ａ剤）の作製法）
エポキシ樹脂エピコート８２８（油化シェルエポキシ株式会社製商品名）５００重量部を２Ｌポリカップに測りとる。６０℃環境下で１時間加熱した。続いて、γ−グリシドキシプロピルトリメトキシシラン０．５重量部、シリコーン系消泡剤ＫＳ−６０３（信越シリコ−ン製）０．０５重量部を投入し、ラボスターラで１０００ｒｐｍの攪拌速度で５分攪拌後、溶融シリカＥＦ−１０Ｂ（東海ミネラル社製）９５０重量部、ワラストナイトＶＭ−８（林化成製）５０重量部をラボスターラで１０００ｒｐｍの攪拌速度で３０分攪拌しながら投入した。投入後、同じ条件で３０分攪拌を継続した。
【００３２】
（酸無水物（Ｂ剤）の作製法）
テトラヒドロ無水フタル酸ＨＮ−２２００（日立化成製）１０００重量部を２Ｌポリカップに測りとる。６０℃環境下で１時間加熱した。イミダゾール系硬化促進剤２Ｅ４ＭＺ（四国化成製）４重量部をラボスターラで１０００ｒｐｍの攪拌速度で５分攪拌後目視で溶解することを確認した。
【００３３】
（試験片の作製）
Ａ剤５００ｇＢ剤１５０ｇを１Ｌポリカップに測り取り、６０℃環境下で１時間保温した後、ラボスターラで１０００ｒｐｍの攪拌速度で５分攪拌後、１０Ｔｏｒｒで１０分減圧し、脱泡した。この混合液を用いクラック試験片及び耐電圧特性試験片へ注ぎ込み、硬化炉で１００℃３時間、１４０℃３時間の加熱し、１晩かけて冷却した物を試験片とした。
【００３４】
（試験片の評価）
シリカＥＦ−１０Ｂ９５０重量部とワラストナイトＶＭ−８（林化成製）５０重量部混ぜた物の水分散時のｐＨは８．２を示した。試験片を評価したところ、ヒートサイクルは３００サイクルでも注型樹脂の破壊は見られなかった。また、絶縁破壊に至る時間は１２０秒であった。粘度は初期粘度は８０Ｐａ・ｓ、加熱放置後の粘度は８０Ｐａ・ｓと変化は見られなかった。
【００３５】
（実施例２〜５）
実施例２〜５は、下記表１に示す内容で、実施例１と同様の評価をした。
【００３６】
（比較例１〜５）
比較例１〜５は、下記表２に示す内容で、実施例１と同様の評価をした。
【００３７】
【表１】
2007131829.tif 000002
【００３８】
【表２】
2007131829.tif 000003
【００３９】
表に示すように、本発明のエポキシ樹脂組成物は、耐クラック性に優れ、しかも絶縁性、安定性、耐熱性に優れることがわかる。
【図面の簡単な説明】
【００４０】
【図１】耐電圧特性の試験方法を示す断面図である。
【符号の説明】
【００４１】
１１  針電極
１２  対抗電極
１３  注型剤
【図１】
2007131829.tif 000004